(57)【特許請求の範囲】
【請求項１】
窓に設置される採光システムであって、
ブラインド、ルーバー、又は可動シャッターである採光機構と、布帛又はシート状部材である調光機構と、を備え、
前記調光機構は、前記採光機構よりも室内側に備えられており、
前記調光機構は、採光拡散値が０．０４以上であり、
前記採光拡散値は、
前記布帛又はシート状部材の一方側から布帛又はシート状部材の面に対して垂直に光を照射し、布帛又はシート状部材と光軸との交点である基準点を含み、布帛又はシート状部材の面と直交する水平面内にて、光軸の延長上を０°とし、光軸と基準点からのびる直線との成す角度をθとして、θ＝０°、１５°、３０°、６０°であり、かつ、基準点から４０ｃｍの距離である４地点で、前記布帛又はシート状部材の他方側へ透過した光の照度を測定し、
前記４地点の照度値および９０°地点の照度値を０として各照度値を結ぶ線を描き、０°から９０°の照度値を積分した値を照度積分値とし、前記布帛又はシート状部材を設置した状態での照度積分値を、前記布帛又はシート状部材を設置しない状態での照度積分値で割った値を採光値として算出し
６０°地点の照度を０°地点の照度で割った値を拡散値として算出し、
前記採光値と前記拡散値とを掛け合わせて得られる値である、
採光システム。
【請求項２】
前記調光機構がカーテン又はシェードである、請求項１に記載の採光システム。
【請求項３】
前記調光機構は、無機系酸化物の含有量が０．８重量％以下かつ撚り数が３００Ｔ／ｍ以下の糸を２０％以上含み、カバーファクターが１０００以上であり、前記糸が織物の面方向に並列して配向している織物からなる、カーテン又はシェードである、請求項１又は２に記載の採光システム。
【請求項４】
前記織物の表面に大きさ０．１〜７μｍの凹凸が付与されている、請求項３に記載の採光システム。
【請求項５】
前記織物に含まれる前記無機系酸化物の含有量が０．８重量％以下かつ撚り数が３００Ｔ／ｍ以下の糸の断面が、扁平断面又は円形断面である、請求項３又は４に記載の採光システム。
【発明の詳細な説明】
【技術分野】
【０００１】
本発明は、住宅やビル等の建築物の窓に設置される採光システムに関する。
【背景技術】
【０００２】
従来、窓から室内に差し込む光量の調整のためにブラインドが多用されており、特にオフィスの窓にはブラインドが備え付けられていることが多い。ブラインドはスラットの傾きで光量を調節する仕組みであることから、多くの光を室内に取り入れたい時には遮視性が得られず、逆に光量を制限したい時には透視性が得られないものであった。また、スラットの角度によって室内の特定の部位に光が当たり、室内全体としては明るくならず、さらには、スラットの間から取り込む光には直射光も含まれることから眩しさを感じることもあった。
【０００３】
特許文献１には、ブラインドと薄地カーテンとを組み合わせることで、透視性を制限しながらスラットの間からの光量を調整することが提案されている。特許文献１のブラインドは、ブラインドのスラットを前後から挟むようにカーテン生布を取り付けてなるものであって、スラットの昇降とカーテン生布の昇降を同時に行うことが可能である。しかしながら、通常の薄地カーテンとブラインドとを併用した場合には、遮視性はある程度付与されるものの、室内への入射光が制限されるため室内の明るさが不足することがあった。また、カーテンとブラインドとが一体となった構成では、カーテンのみを利用することはできず、隣り合うブラインド同士の隙間から差し込む直射光を調整することもできなかった。
【０００４】
また、特許文献２は、ブラインドと他の構成とを組み合わせた採光システムであって、開口（窓）の上方部分に設けられたシート状の光制御部材と、その内側（室内側）に取り付けられるブラインドとを組み合わせるものを開示している。特許文献２の発明は、窓の上方部分に配置される光制御部材によって、入射光の進行方向を上方に変更し、防眩を図りながらも十分な採光を実施するものである。しかしながら、特許文献２の採光システムの窓下方部分においては、ブラインドのみが設けられた窓と変わりがなかった。
【０００５】
また、特許文献３には、ベネシャンブラインドのスラットや透光性樹脂シートからなるスクリーンの片側表面に、ミー散乱又は幾何光学散乱する大きさの光拡散性粒子を固定すること、これによって出射する光が拡散し、眩しさがやわらげられて部屋の四方に外光が届くようになることが開示されている。光拡散性粒子の大きさとしては１μｍ以上が好ましく、アクリル粒子、スチレン粒子等の公知の樹脂製粒子や、二酸化ケイ素、二酸化チタン等の無機粒子を使用するのが好ましいことが開示されている。しかしながら、特許文献３のブラインドは、スラットの間隔から直接入射する入射光を拡散させることはできず、ブラインド単体で十分な機能を有するとはいえなかった。
【先行技術文献】
【特許文献】
【０００６】
【特許文献１】特開平６−２０８８５号公報
【特許文献２】特開２０１５−１０８３号公報
【特許文献３】特開２０１３−２２２４号公報
【発明の概要】
【発明が解決しようとする課題】
【０００７】
上記のとおり、ブラインドの取り付けられた窓からの採光において、充分な明るさを確保しつつ室内の明るさの局在が少なく、部屋の奥まで光を届かせる採光システムとして十分なものは知られていなかった。この状況に鑑み本発明は、ブラインド等の採光機構を含む採光システムであって、光の透過性と拡散性に優れ、なめらかに室内の明るさを変化させることができる採光システムを提供することを目的とする。
【課題を解決するための手段】
【０００８】
一般的に、同一視界面内で明暗の強弱が強すぎる場合、暗い所が極めて見えにくくなることが知られている。出願人は明るさの指標として輝度を採用し、採光システムを備えたモデル室内の特定面内での輝度の強弱比（輝度比）が１０を超えると、明るさ分布が大きく不快に感じられることを見出した。
一方で、出願人は既に、織物における光の透過性と拡散性とを的確に評価する方法を確立している（特願２０１４−１６６３４２号）。当該方法では、織物について、採光値（織物が光を透過させる度合いを示す）と拡散値（織物を透過した光の拡散の度合いを示す）とを測定・算出し、採光値と拡散値とを掛け合わせた値を採光拡散値として評価するものである。
【０００９】
出願人はさらなる検討の結果、織物の採光拡散値と、当該織物とブラインドとを組み合わせた採光システムによって得られる輝度比とが相関することを見出し、さらに、採光拡散値が特定の数値以上である織物とブラインドとを組み合わせた採光システムによれば、輝度比が１０を超えないことを見出した。そして、このような採光システムによれば、室内の明るさ（輝度）の局在が少なくかつ室内深くまで明るさをもたらすことが可能で、さらに、ブラインドの角度に応じてなめらかに室内の明るさを変化させることが可能であることを見出し、本発明を完成した。
【００１０】
すなわち本発明は、窓に設置される採光システムであって、部材の角度及び／又は位置を変位させることによって通過する光の量を調整することが可能な採光機構と、採光拡散値が０．０４以上の布帛又はシート状部材である調光機構と、を備える、採光システムに関する。
【００１１】
前記採光システムは、前記調光機構が、前記採光機構よりも室内側に備えられていることが好ましい。
【００１２】
また、本発明の採光システムは、前記採光機構がブラインドであることがより好ましく、前記調光機構がカーテン又はシェードであることがさらに好ましい。
【００１３】
また、前記調光機構は、無機系酸化物の含有量が０．８重量％以下かつ撚り数が３００Ｔ／ｍ以下の糸を２０％以上含み、カバーファクターが１０００以上であり、前記糸が織物の面方向に並列して配向している織物からなる、カーテン又はシェードであることがより好ましい。
【００１４】
さらに、前記織物の表面に大きさ０．１〜７μｍの凹凸が付与されていることが好ましい。
【００１５】
また、前記織物に含まれる前記無機系酸化物の含有量が０．８重量％以下かつ撚り数が３００Ｔ／ｍ以下の糸の断面は、扁平断面又は円形断面であることがより好ましい。
【発明の効果】
【００１６】
本発明の採光システムによれば、光の透過性と拡散性に優れ、なめらかに室内の明るさを変化させることができるため、室内の明るさ分布を均等化し、心地良い空間を実現することができる。また、採光機構の角度や位置を調整するだけで室内の明るさをなめらかに変化させることができ、常に室内を適切な明るさに保つことができる。
【図面の簡単な説明】
【００１７】
【図１】透過性及び拡散性の評価システムの概略的構成を示す。Ａは側面図、Ｂは平面図を示す。
【図２】図１の透過性・拡散性評価システムに備えられた筐体の正面図である。
【図３】採光値を算出する例を説明するための図である。
【図４】拡散値を規定する例を説明するための図である。
【図５】本発明の検討に用いたモデル室の概要を示す図である。
【図６】本発明の検討に用いた照明の位置を示す図である。
【図７】輝度比と官能評価値の相関を示す図である。
【発明を実施するための形態】
【００１８】
（採光システム）
本発明の採光システムは建築物の窓に設置されるものであり、窓として具体的には、オフィススペースの窓（開口部）、公共スペースの窓（開口部）、一般住居等の窓等が挙げられる。窓としては、透明ガラス又は透明素材を用いた採光性の高い窓であることが好ましいが、曇りガラス等によって採光が制限された窓であってもよい。
【００１９】
本発明の採光システムに用いられる採光機構は、部材の角度及び／又は位置を変位させることによって通過する光の量を調整するものであり、具体的には、ベネシャンブラインド、バーチカルブラインド、木製ブラインド等のブラインド、ルーバー、可動シャッター等が挙げられ特に制限されない。採光機構は、窓よりも外側（屋外側）に設置されていても、内側（室内側）に設置されていてもよい。
【００２０】
本発明の採光システムに用いられる調光機構は、採光拡散値（後に詳述）が０．０４以上の布帛又はシート状部材からなり、布帛としては織物、編物、不織布、これらの組み合わせ等が挙げられる。シート状部材としてはシート、フィルム等があり、合成樹脂シート（フィルム）、一般的に光学フィルムと称される多層薄膜を有するフィルム等が挙げられる。
【００２１】
調光機構は、採光機構によって室内に取り入れられた光を拡散させる機能があるため、採光機構よりも室内側に備えられていることが好ましい。例えば、採光機構がブラインドであり、調光機構がその室内側に取り付けられるカーテン又はシェードである組み合わせや、採光機構が窓の外側に取り付けられるルーバーであり、調光機構が窓ガラスに貼付されるフィルムである組み合わせ等が挙げられる。調光機構がカーテンである場合、その種類は特に制限されず、１倍ヒダ、１．５倍ヒダ、２倍ヒダ等いずれであってもよいが、採光拡散値が０．０４以上という要件を満たすため、典型的には薄地カーテン（レースカーテンやボイルカーテン）である。
【００２２】
採光拡散値が０．０４以上のカーテン又はシェードとしては、具体的には、カーテン又はシェードを構成する織物が、無機系酸化物の含有量が０．８重量％以下かつ撚り数が３００Ｔ／ｍ以下の糸を、織物に対して２０％以上含むことが好ましい。
無機系酸化物は合成樹脂繊維において用いられる艶消し剤であり、二酸化チタン等が挙げられる。一般に、無機系酸化物の含有量が略０のものをスーパーブライト糸、０．２重量％以下である糸をブライト糸、０．２重量％超０．８重量％以下のものをセミダル糸、０．８重量％超のものをダル糸、１重量％を超えるものをフルダル糸ともいうが、本発明においては、スーパーブライト糸、ブライト糸又はセミダル糸であることが好ましい。無機系酸化物の含有量でいえば、０．８重量％以下が好ましく、０．５重量％以下がより好ましく、０．２重量％以下がさらに好ましく、０．０５重量％以下から略０であることが最も好ましい。
【００２３】
また前記の糸は、いわゆる甘撚糸や無撚糸であり、撚り数が３００Ｔ／ｍ以下であるものを用いるが、撚り数は２００Ｔ／ｍ以下であればより好ましく、１００Ｔ／ｍ以下や無撚糸であればさらに好ましい。撚り数が３００Ｔ／ｍ以下の糸は、織物においてばらけた状態になりやすく、つまり織物において互いに絡み合わずに並行して配向しやすいため、光の透過性が高いと考えられている。一方、撚り数が３００Ｔ／ｍを超える糸を用いた場合、糸を構成する個々の繊維がばらけ難く、糸を透過して拡散される光の量は小さくなり、一方で糸と糸の隙間が大きくなるため、拡散されずに直接透過する光の量が大きくなり、結果として透過光の拡散性が小さくなり好ましくない。
【００２４】
前記の糸はＰＥＴであるが、ポリエステル、ポリエチレン、ポリプロピレン、ナイロン、アクリル等、いずれの繊維を用いることもでき特に限定されるものではない。
【００２５】
本発明に用いられるカーテン又はシェードを構成する織物は、上記の糸を、織物全体の重量に対して２０％以上含むことが好ましい。２０％以上であれば特に制限されないが、３０％以上含むとより好ましく、４０％以上であればさらに好ましい。上記の糸は経糸として用いられても緯糸として用いられてもよいが、これらの糸を、なるべく交叉させず並列して配向するように製織するためには、緯糸として用いることが好ましい。
【００２６】
織物に含まれる、上記以外の糸としては、ポリエステル、アクリル系、ポリエチレン、ポリプロピレン、ナイロン（ポリアミド繊維）、綿、麻、レーヨン、絹、羊毛等、公知の繊維を適宜選択して用いることができ、特に制限されないが、防炎性やウォッシャブル性の観点からＰＥＴがより好ましい。また、本発明の織物は、採光性の観点から、糸の色相は好ましくは淡色系の色相であり、更に好ましくは未染色での生成りや白色である。
【００２７】
さらに、前記の織物は、カバーファクターが１０００以上である。カバーファクターは次式により算出される値である。
［式１］
0006632022.tif 000002
【００２８】
カバーファクターが１０００以上であれば、拡散性が向上するため好ましい。一般にカバーファクターの低い織物は光の透過性に優れるが、カバーファクターが１０００未満になると、透過性には優れるものの拡散性が低くなり、所望の採光拡散性を得ることができない。
【００２９】
また前記の織物は、好ましくは、織物の表面に大きさ０．１〜７μｍの凹凸が付与されている。凹凸は、０．２〜１μｍであればより好ましい。大きさ０．１〜７μｍの凹凸としては、この大きさの多数の凹凸が織物の表面及び／又は裏面の略全面にわたって分散して存在するように形成されていれば、具体的な構成は特に制限されない。例えば、直径０．１〜７μｍの粒子であってもよく、直径０．１〜７μｍの突起でもよく、糸の表面に設けられた幅及び深さが０．１〜７μｍのヒダであってもよい。
【００３０】
０．１〜７μｍの粒子である場合、有機物粒子であっても無機物粒子であってもよく、透過性の有無も制限されないが、透過性を有するほうが好ましい。例えば、金属、金属酸化物、シリカ、セラミック、ガラス、無機塩、有機塩、樹脂微粒子等が挙げられる。これらの粒子は、織物を作成した後に後加工にて付与することもでき、予め表面に粒子を付与した糸を製織に供することもできる。粒子を織物表面に付与する場合、粒子の付与量は例えば、０．０１〜０．５ｇ／ｍ２とすることができ、例えば、０．３７μｍのシリカ微粒子を０．０６〜０．１４ｇ／ｍ２で付与することによって、良好な結果が得られている。
【００３１】
凹凸が０．１〜７μｍの突起である場合、突起は例えば、織物の表面に加工された凹部と凸部からなる突起であればよく、突起形成の手段は問わないが、例えばエンボス、エッチングやサンドブラストにより形成することができる。すなわちこの突起は、球状、柱体状又は錐体状の突起だけでなく、一定形状或いは不定形状に形成された突出部をも含む。
【００３２】
凹凸が幅又は深さが０．１〜７μｍのヒダである場合、ヒダは例えば、織物を構成する繊維のフィラメントの１本１本に設けられたフィラメント長さ方向の溝又は隆起部であってもよい。すなわち、織物を構成する繊維として、溝や隆起部のある断面を有する異形断面繊維を用いてもよいし、エンボス、シャーリング、起毛、減量加工等によって溝を形成してもよい。
【００３３】
表面に大きさ０．１〜７μｍの凹凸が付与されている織物として、具体的には例えば、緯糸として艶消し剤無添加、無撚りの扁平断面マルチフィラメント糸スーパーブライト（繊度８４ｄｔｅｘ）を１００％用い、経糸として円形断面マルチフィラメント糸セミダル（繊度８４ｄｔｅｘ、撚り数１０００Ｔ／ｍ）を用いたポリエステル１００％生地（カバーファクター２０００）に、平均粒径０．３７μｍのアモルファスシリカを付与し、アモルファスシリカの固着量を０．０６７ｇ／ｍ２とした織物が挙げられる。この織物の採光拡散値は０．０５６であり、本発明の採光システムに好適に用いることができる。また、同様の織物であって、アモルファスシリカの固着量を０．１３３ｇ／ｍ２とした織物は、採光拡散値が０．０５５であり、本発明の採光システムに好適に用いることができる。
【００３４】
織物を構成する糸は、フィラメント糸であってもスパン糸であってもよいが、フィラメント糸であることが好ましい。フィラメント糸である場合、マルチフィラメント糸であってもモノフィラメント糸であってもかまわない。また、断面形状は問わず、扁平断面であっても円形断面であってもよいが、扁平断面の方が好ましい。例えば、扁平断面のマルチフィラメント糸、円形断面のモノフィラメント糸を好ましく使用できる。
【００３５】
断面形状が扁平である糸とは、フィラメントの断面が楕円形、略楕円形、くびれのある楕円形等、断面において長さの異なる長辺と短辺とが存在する形状である糸をいう。具体的には例えば、ウェーブロン（帝人ファイバー社製、登録商標）、ベルスクェア（ＫＢセーレン社製、登録商標）などが挙げられる。フィラメントの総繊度は特に制限されないが、好ましくは１０〜３５０ｄｔｅｘ、より好ましくは２０〜２００ｄｔｅｘである。
【００３６】
断面形状が扁平である糸は、織物において、糸の断面の扁平面が織物の面方向に配向していることが好ましい。糸の扁平面が織物表面に配向することによって、透過性が向上し、かつ、織物を構成する繊維と繊維の間に生じる微細な隙間が少なくなるため、拡散性の向上にも寄与するものと考えられている。
【００３７】
上記の糸は、織物において、面方向に並列して配向していることが好ましい。面方向に並列して配向しているとは、経糸または緯糸に使用される前記糸が、互いに絡み合わずに一列に引き揃えられて並んだ状態で織り込まれていることを意味する。一列に引き揃えられた糸は、織物の厚み方向に一層に配列されていてもよいし、多層に重なった状態で互いに並行して配列されていてもよい。例えば、断面形状が円形状のモノフィラメント糸を用いる場合、２〜４層程度に重なりながら、絡み合わずに引き揃えられていることが好ましい。
【００３８】
前記の糸がマルチフィラメント糸の場合は、その撚り数を３００Ｔ／ｍ以下に制限することで、マルチフィラメント糸を構成する単繊維が互いに重なり合わずに一列に引き揃えられて並んだ状態で織り込むことが可能となる。また、糸がモノフィラメント糸の場合は、そのモノフィラメントを１本１本織り込んでも良いし、同口に１本ずつ数回に分けて織り込んでも良いし、同口に引き揃えて複数本を一度に織り込んでも良い。
【００３９】
前記の織物は、上記の構成と効果を有する限り、様々な機能加工（例えば、抗菌加工、防汚加工、防炎加工等）をされていても、機能性糸（例えば消臭糸、難燃糸等）が織り込まれていてもよく、特に制限されない。
【００４０】
（採光拡散値の評価）
本発明で言及される採光拡散値（採光値及び拡散値）の測定及び算出、評価には次のシステムを用いる。
図１Ａ、図１Ｂを参照して、評価システムは、筐体１と、筐体１に収容された光源２とを備えている。筐体１は直方体形状を有しており、その１つの側面１０の中央には矩形状の開口１１が形成されている（図２参照）。筐体１の内壁全体は黒色であり、光源２から照射される光が筐体１内で反射することが極力抑えられている。これは、例えば、筐体１の内壁に艶消しの黒色塗料が塗布される、または黒色紙が貼られるなどによって行われる。
【００４１】
光源２は可視光を照射する。光源２は、例えばＬＥＤ、蛍光灯、白熱灯、ＨＩＤなどである。光源２の形状、消費電力、波長、指向性の有無、単色光か白色光かなどについては問われない。光源２は典型的には、その放射光軸２０が側面１０と直交し、かつ開口１１の中心を通るように筐体１内に配置され、開口１１全体に向けて光を照射する。
【００４２】
評価システムは、開口１１が、被検物である織物３で覆われるように織物３を筐体１の側面１０に保持する保持部４を備えている。保持部４は、図２の通り、側面１０の開口１１より上方の位置と下方の位置とにそれぞれ配置されている。保持部４は、織物３の上下の端を把持することで織物３を鉛直に保持する。保持部４は、例えば、マグネット、クリップなどである。織物３が保持部４によって保持されると、光源２から照射された光は、織物３の一方側から開口１１の大きさで織物３に照射され、織物３の他方側へ透過する。
このような構成によって、光が窓に差し込み、カーテン、スクリーンなどに照射され、これを透過するような状況が作り出される。
【００４３】
評価システムでは、織物３が保持される領域に基準点Ｐが規定されている。本実施形態では、基準点Ｐは光源２の放射光軸２０上に規定されている。この保持された織物３上の基準点Ｐを含み織物３の面と直交する直交平面（例えば水平平面）が規定されている。さらに、この直交平面において基準点Ｐから織物３の面に対して垂直に織物の他方側（透過側）へのびる基準線Ｌが規定されている。
【００４４】
図１Ｂの通り、評価システムは、直交平面上において上記基準線Ｌと基準点Ｐからのびる直線との成す角度をθとして、直交平面上で−９０°≦θ≦９０°の範囲で基準点Ｐから等距離にある複数の地点で織物３を透過した光の照度を測定する照度測定部５を、筐体１の外部に備える。
【００４５】
照度測定部５は、直交平面上で−９０°≦θ≦９０°の範囲で基準点Ｐから距離ｄだけ離れた位置において互いに角度間隔をあけて配置された、光を受光して電気信号に変換する複数の受光部５０と、受光部５０からの電気信号に基づいて光の照度を算出する照度演算部５１とからなる。照度測定部５は、この構成によって、直交平面上の基準点Ｐから等しい距離ｄにある複数の地点で、透過光の照度を測定することができる。
【００４６】
なお、図１Ｂに示された評価システムは、対称性の観点から、複数の受光部５０は０°≦θ≦９０°の範囲に渡ってだけ設けられているが、基準線Ｌが放射光軸２０上にないように光源２が配置される場合もあり、このような場合には、複数の受光部５０が−９０°≦θ≦９０°の範囲に渡って設けられることが好ましい。
【００４７】
さらに、評価システムは、照度測定部５により測定された複数の地点の照度に基づいて、織物３の光の透過性および拡散性を評価するための指標となる値を算出する指標値演算部６を備えている。なお、算出する際に用いる各地点の照度は、その地点で一回だけ測定した値でも、その地点で複数回測定した値の平均のどちらでもよい。
【００４８】
指標値演算部６は、織物３の光の透過性を評価する指標として採光値を算出する。
採光値は、複数の地点で測定した照度を角度θで積分した値を照度積分値として、織物３がある状態での照度に基づく照度積分値を、織物３がないブランクの状態での照度に基づく照度積分値で割った値と規定される。
【００４９】
従って、指標値演算部６は、織物３がある状態で照度測定部５によって測定された各地点の照度を用いて、織物３がある状態での照度積分値を算出し、ブランクの状態で照度測定部５によって測定された各地点の照度を用いて、ブランク状態での積分照度値を算出する。そして、指標値演算部６は、算出した２つの照度積分値を用いて採光値を算出する。
【００５０】
一例として、図３の通り、横軸を角度（θ）とし縦軸を照度（ｌｘ）としたグラフ上で、測定した複数の照度をプロットし、これらを結ぶ線を描き、この描いた線と横軸間の面積を算出することで積分照度値を求める。即ち、織物３が有る場合の面積とブランクの場合の面積とをそれぞれ算出して、算出した２つの面積から採光値を算出する。
【００５１】
指標値演算部６はまた、織物３の光の拡散性を評価する指標として拡散値を算出する。
拡散値は、上述の形態のように放射光軸２０上に基準線Ｌがある場合、１５°≦｜θ｜≦７５°の範囲の一つの地点の照度か、１５°≦｜θ｜≦７５°の範囲の複数の地点の照度を統計的に処理した値かのいずれか一方を、０°≦｜θ｜≦５°の範囲の一つの地点の照度か、０°≦｜θ｜≦５°の範囲の複数の地点の照度を統計的に処理した値かのいずれかのいずれか一方で割った値として規定される。なお、「複数の地点の照度を統計的に処理した値」とは、各地点の照度の和、各地点の照度の平均などである。これは、以下でも同じである。
【００５２】
指標値演算部６は、照度測定部５によって測定された１５°≦｜θ｜≦７５°の範囲及び０°≦｜θ｜≦５°の範囲の各地点の照度を用いて、規定された通りに拡散値を算出する。典型的には、拡散値は、１５°≦｜θ｜≦７５°（好ましくは３５°≦｜θ｜≦６５°）の範囲の一つの地点の照度を、θ＝０°の地点の照度で割った値として定義、算出される。
【００５３】
例えば、図４に示されるように、織物３を透過した光は、透過し拡散しなかった光および透過し拡散した光の双方が達する範囲Ｔ１と、透過し拡散した光だけが達する範囲Ｔ２との２つの範囲に分けることができる。そこで、拡散値を、範囲Ｔ２の一つの地点の照度か、範囲Ｔ２の複数の地点の照度を統計的に処理した値かのいずれか一方を、範囲Ｔ１の一つの地点の照度か、範囲Ｔ１の複数の地点の照度を統計的に処理した値かのいずれか一方で割った値、と規定する。
【００５４】
指標値演算部６はまた、透過性と拡散性とを同時に評価する指標として採光拡散値を算出する。採光拡散値は、採光値と拡散値とを掛け合わせた値として規定される。従って、指標値演算部６は、算出した採光値と拡散値とを用いて採光拡散値を算出する。透過性と拡散性とは基本的にはトレードオフの関係にあることが見出されている。即ち、採光値と拡散値との積である採光拡散値は、透過性と拡散性の両立性を示す指標となる。
【００５５】
本発明の採光システムに用いられる布帛やシート状部材は、採光拡散値が０．０４以上であることが好ましい。より好ましくは０．０４６以上でありさらに好ましくは０．０５以上である。採光拡散値は、採光値と拡散値との積であり、採光拡散値が０．０４以上であれば、十分な採光性と拡散性を両立することができる。採光拡散値が０．０４以上の織物を調光機構として用いることで、充分な明るさを保ちつつ明るさの局在が少なく、快適な環境を得ることができる。
【００５６】
［実施例］
以下、実施例に基づいて本発明をより詳細に説明するが、本発明は具体的な実施例に制限されるものではない。
＜採光拡散値の測定・算出方法＞
測定装置として、図１Ａに示した構成の装置を用いた。測定装置筐体の９ｃｍ×９ｃｍの窓面から１５ｃｍの位置に光源を設置し、窓面に向かって光を照射した。実際の使用環境により近い条件とするため、筐体の窓面の内側（光源と試料との間）に３ｍｍ厚フロートガラスを設置して測定を行った。光源には２５Ｗ昼白色ＬＥＤ電球（東芝製ＬＥＬ−ＳＬ２Ｎ−Ｅ１７Ｓ）を用いた。窓面から４０ｃｍの距離（光源と反対側）にて照度を測定した。測定は、試料面に対して垂直に照射された光軸の延長上を０°とし、試料面と直交する水平面内にて、１５°、３０°、６０°の計４地点にて行った。測定には照度計（ミノルタ社製Ｔ−１０）を用いた。下記のとおり採光値、拡散値、採光拡散値を算出した。
【００５７】
（１）採光値
０°から６０°までの照度値と、９０°地点の照度を０ｌｘと置いた０°から９０°の照度を積分した値を照度積分値とし、試料を設置した状態での照度積分値を、試料を設置しない状態での照度積分値で割った値を採光値とした。
（２）拡散値
６０°地点の照度を０°地点の照度で割った値を拡散値とした。
（３）採光拡散値
採光値と拡散値とを掛け合わせた値を採光拡散値とした。
【００５８】
＜モデル室＞
図５、図６にモデル室の概要及び照明位置を示す。
幅（Ｗ）１７２０ｍｍ、奥行（Ｄ）１７７０ｍｍ、高さ（Ｈ）１８２０ｍｍ、（いずれも内寸）、側壁面のうちの一面に縦７００ｍｍ×横７００ｍｍの窓６０が設けられたモデル室を用いた。窓位置は、窓下辺が壁面下部より６９０ｍｍ、窓端辺が壁面左端部より３００ｍｍであった。また、壁下辺より高さ１３００ｍｍ、壁右端辺より内側に２００ｍｍの位置に、室内向きにカメラ６１を設置した。室内の側壁面及び天井には、ベージュ色織物を可能な限り弛みのないように貼り付けた。室内床には、濃色グレーのタイルカーペットを敷き詰めた。モデル室の外部、窓に相対し、壁面より３００ｍｍ、高さ１８００ｍｍの位置に照明６２を設置し、室内への入射角度が３０°となるように照射した。モデル照明は、ＹＡＺＡＷＡ社製ＬＤＲ５Ｎ―Ｎ―Ｅ１１（照射角１４°、４．５Ｗ昼白色ＬＥＤ）を４灯用いた。
窓の略全面を覆うように、採光機構としてベネシャンブラインド６３（トーソー株式会社製、ニューセラミーＩ―１１１０２）を装着した。また、ブラインドの内側に、調光機構として所定の布帛を設置することによって採光システムを構築した。
【００５９】
＜輝度の測定＞
モデル室内の床面及び正面壁面について、岩崎電気社製光環境評価システムＱＵＡＰＩＸを用いて輝度を測定した。カメラは上述のとおり、窓のある側壁面において、高さ１３００ｍｍ、端部より２００ｍｍの位置に設置された。
【００６０】
＜官能評価＞
被験者（３名）がモデル室内に入り、室内の環境について、明るさ分布が一様で心地よいものを５級、明るさ分布が激しく不快であるものを１級として、５段階評価にて評価した。
【００６１】
＜室内の輝度比と官能評価の相関＞
採光機構をブラインド、調光機構を各種布帛とした各種採光システムを設置した時の室内床面の輝度を前記の輝度測定システムで測定した。輝度測定の範囲は円形マスクで視野角５０°を目安とした同一面内で切り出し、当該範囲内での輝度（ｃｄ／ｍ２）の最大値を、当該範囲内での輝度（ｃｄ／ｍ２）の最小値で除して得られた数値を輝度比とした。輝度比が大きいことは特定の範囲内において明るさの強弱が強いことを表し、輝度比が小さいことは特定の範囲内において明るさが均一であることを表す。
また、同条件の照明条件及び採光システムを用いた場合の官能評価を行った。被験者は３名とし、３名の評価の平均値を官能評価値とした。結果を下表１に示す。
【００６２】
【表１】
0006632022.tif 000003
【００６３】
表１の結果から相関式を導出し、相関式より輝度比が１２．６以下の場合に官能評価が３級以上となるとの結果を得た。この結果から、輝度比が１０未満であるとき、心地良い空間が得られるものと判断された。表１の結果を図７にグラフで示す。
【００６４】
［実施例１］
採光機構としてブラインド（トーソー株式会社製、ニューセラミーＩ―１１１０２）、調光機構として下記のポリエステル布帛カーテン（１倍ヒダ）を組み合わせた採光システムとした。
布帛は、経糸が無撚ポリエステルモノフィラメント糸セミダル（２２ｄｔｅｘ）からなり、緯糸が無撚り扁平断面ポリエステルマルチフィラメント糸スーパーブライト（８４ｄｔｅｘ）、ポリエステルマルチフィラメント糸フルダル（８４ｄｔｅｘ）及びポリエステルマルチフィラメント糸セミダル（８４ｄｔｅｘ）からなる織物を用いた。当該織物において、無撚りセミダル糸及び無撚りスーパーブライト糸の含有割合（重量比）は４７．５％であった。当該布帛の採光拡散値は０．０４１、カバーファクターは２２９６であった。
この採光システムにおいて、スラット角度（図６のθ）を３０°、６０°、９０°、１２０°と変化させて、それぞれの角度における室内床面及び正面壁の輝度を測定し、輝度比を算出した。
【００６５】
［実施例２］
調光機構として下記のポリエステル布帛を用いた他は実施例１と同様にして、室内床面及び正面壁の輝度を測定し、輝度比を算出した。
布帛は、経糸がポリエステルマルチフィラメント糸セミダル（８４ｄｔｅｘ、１０００Ｔ／ｍ）からなり、緯糸が無撚り扁平断面ポリエステルマルチフィラメント糸スーパーブライト（８４ｄｔｅｘ）、ポリエステルマルチフィラメント糸ブライト（６６ｄｔｅｘ、４００Ｔ／ｍ）及びポリエステルマルチフィラメント糸ブライト（１６５ｄｔｅｘ）からなる織物を用いた。当該織物において、無撚りスーパーブライト糸の含有割合（重量比）は２６．９％であった。当該布帛の採光拡散値は０．０５７、カバーファクターは１４４０であった。
【００６６】
［実施例３］
調光機構として下記のポリエステル布帛を用いた他は実施例１と同様にして室内床面及び正面壁の輝度を測定し、輝度比を算出した。
布帛は、経糸がポリエステルマルチフィラメント糸セミダル（８４ｄｔｅｘ、１０００Ｔ／ｍ）からなり、緯糸が無撚り扁平断面ポリエステルマルチフィラメント糸セミダル（８４ｄｔｅｘ）からなる織物を用いた。当該織物において、無撚りセミダル糸の含有割合（重量比）は５４．９％であった。当該布帛の採光拡散値は０．０８４、カバーファクターは１９５６であった。
【００６７】
［実施例４］
調光機構として下記のポリエステル布帛を用いた他は実施例１と同様にして室内床面及び正面壁の輝度を測定し、輝度比を算出した。
布帛は、経糸がポリエステルマルチフィラメント糸セミダル（８４ｄｔｅｘ、１０００Ｔ／ｍ）からなり、緯糸が無撚り扁平断面ポリエステルマルチフィラメント糸スーパーブライト（６６ｄｔｅｘ）及び無撚りポリエステルマルチフィラメント糸スーパーブライト（８４ｄｔｅｘ）からなる織物を用いた。当該織物において、無撚りスーパーブライト糸の含有割合（重量比）は５４．７％であった。当該布帛の採光拡散値は０．０７、カバーファクターは１４３７であった。
【００６８】
［実施例５］
調光機構であるポリエステル布帛カーテンを１．５倍ヒダとした他は、実施例３と同様にして室内床面及び正面壁の輝度を測定し、輝度比を算出した。
【００６９】
［実施例６］
調光機構であるポリエステル布帛カーテンを１．５倍ヒダとした他は、実施例４と同様にして室内床面及び正面壁の輝度を測定し、輝度比を算出した。
【００７０】
［比較例１］
調光機構を用いず、採光機構としてブラインドを用いた他は実施例１と同様にして室内床面及び正面壁の輝度を測定し、輝度比を算出した。
【００７１】
［比較例２］
調光機構として下記のポリエステル布帛を用いた他は実施例１と同様にして室内床面及び正面壁の輝度を測定し、輝度比を算出した。
布帛は、経糸がポリエステルマルチフィラメント糸セミダル（１９３ｄｔｅｘ）からなり、緯糸がポリエステルスパン糸ブライト（２４番手糸、７１３Ｔ／ｍ）及び８０切フィルムからなる織物を用いた。当該布帛の採光拡散値は０．０３、カバーファクターは１０３３であった。
【００７２】
実施例１〜６及び比較例１，２の結果を表２に示す。
【００７３】
【表２】
0006632022.tif 000004
【００７４】
表２に示されるとおり、実施例１〜６の採光システムは、床面においても正面壁面においても、また、スラット角度３０°〜１２０°のいずれの場合も輝度比が１０を超えなかった。一方、調光機構を用いない比較例１、調光機構として採光拡散値が０．０３である布帛を用いた比較例２は、スラット角度によって輝度比が１０以上となり、同一面内での明るさの強弱がみられた。
また、実施例１〜６は輝度比の分散が小さく、スラット角度を変更することによる輝度比の変化が少ない、すなわちなめらかに調光可能であることが確認された。
【符号の説明】
【００７５】
１  筐体
１０  側面
１１  側面に形成された開口
２  光源
２０  光源の放射光軸
３  織物
４  保持部
５  照度測定部
５０  受光部
５１  照度演算部
６  指標値演算部
６０  窓
６１  カメラ
６２  照明
６３  ブラインド
Ｐ  基準点
Ｌ  基準線
θ  基準線との成す角度
ｄ  基準点からの距離
【図１】
0006632022.tif 000005
【図２】
0006632022.tif 000006
【図３】
0006632022.tif 000007
【図４】
0006632022.tif 000008
【図５】
0006632022.tif 000009
【図６】
0006632022.tif 000010
【図７】
0006632022.tif 000011